메틸 트리 클로로 실란 60 질 량부 , 테트라 클로 로 실란 40 질 량부 , 톨루엔 200 질량 부를 1 L 의 플라스크 에 넣 고 , 빙 냉하 에서 물 10 질 량부 , 이소프로필알코올 60 질 량부 의 혼합액 을 액 중 적하 했 다 . 내온 은 - 5 ~ 0 ℃ 에서 5 ~ 20 hr 에 걸쳐 적하 하 고 , 그 후 가열 하 여 환류 온도 에서 20 분 간 교반 했 다 . 그 로부터 실온 까지 냉각 하 고 , 물 15 질량 부를 30 ℃ 이하 , 30 분 간 으로 적하 하 고 , 20 분 간 교반 했 다 . 또한 물 30 질 량부 를 적하 후 , 40 ~ 45 ℃ 에서 60 분 간 교반 했 다 . 그 후 물 200 부 를 넣 고 유기 층 을 분리 했 다 . 이 유기 층 을 중성 이 될 때 까지 세정 하 고 , 그 후 공비 탈수 , 여과 , 감압 스트립 을 함 으로써 , 하기식 ( 9 ) 로 나타내 는 무색 투명 의 점성 이 있 는 고체 43 . 0 질 량부 ( 융점 150 ℃) 의 열경화성 오르 가노 폴리 실록 산 ( A - 5 ) 을 얻 었 다 .